(57)【要約】【課題】オパール型コロイド結晶からなる粒子が水系分散媒中に均一に安定に分散しており、光の干渉により構造色を呈する加飾性水系組成物及びその製造方法を提供する。【解決手段】本発明の加飾性水系組成物は、高分子が溶解している水系分散媒にオパール型コロイド結晶の粒子が分散されており、該オパール型コロイド結晶の粒子は、平均粒径が１０ｎｍ以上１０００ｎｍ以下の範囲であって粒径の変動係数が２０％以内の親水性のコロイド粒子からなることを特徴とする。このため、本発明の加飾性水系組成物は、水系分散媒中に均一に安定にオパール型コロイド結晶が分散しており、光の干渉により構造色を呈することとなる。このため、化粧水等に好適に用いることができる。【選択図】図４
2019160132.tif 000002
【特許請求の範囲】
【請求項１】
高分子が溶解している水系分散媒にオパール型コロイド結晶が分散されており、該オパール型コロイド結晶を形成しているコロイド粒子は該水系分散媒に分散可能であり平均粒径が１０ｎｍ以上１０００ｎｍ以下の範囲であって粒径の変動係数が２０％以内とされていることを特徴とする加飾性水系組成物。
【請求項２】
該コロイド粒子の比重は該水系分散媒の比重の０．９倍〜１．１倍の範囲にあることを特徴とする請求項１に記載の加飾性水系組成物。
【請求項３】
前記コロイド粒子は架橋された高分子からなることを特徴とする請求項１又は２に記載の加飾性水系組成物。
【請求項４】
前記コロイド粒子はポリＮ−イソプロピルアクリルアミドからなることを特徴とする請求項１乃至３のいずれか１項に記載の加飾性水系組成物。
【請求項５】
前記コロイド粒子はポリN-イソプロピルアクリルアミドおよびポリアクリルアミドからなることを特徴とする請求項１乃至３のいずれか１項に記載の加飾性水系組成物。
【請求項６】
前記水系分散媒は水以外にアルコールを含むことを特徴とする請求項１乃至５のいずれか１項に記載の加飾性水系組成物。
【請求項７】
請求項１乃至６のいずれか１項の加飾性水系組成物を固化した加飾性固化体。
【請求項８】
水系分散媒と、該水系分散媒に溶解可能な高分子と、平均粒径が１０ｎｍ以上１０００ｎｍ以下の範囲であって粒径の変動係数が２０％以内のコロイド粒子と、を混合することによってオパール型コロイド結晶からなる粒子の分散液とすることを特徴とする加飾性水系組成物の製造方法。
【請求項９】
前記親水性のコロイド粒子は架橋された親水性の高分子であることを特徴とする請求項８に記載の加飾性水系組成物の製造方法。
【発明の詳細な説明】
【技術分野】
【０００１】
本発明は、オパール型のコロイド結晶が水系分散媒中に分散しており、Bragg回折によって構造色を示す加飾性水系組成物及びその製造方法に関する。
【背景技術】
【０００２】
コロイド結晶とは、数ｎｍから数μｍの大きさを有する粒径の揃った粒子が周期的に規則正しく並んだ秩序構造を形成したものをいう。コロイド結晶は、通常の結晶と同様に、格子面間隔に応じた電磁波をBragg回折する。その回折波長は、製造条件(粒子濃度、粒径、粒子あるいは媒体の屈折率など)を選ぶことで、可視光領域や赤外領域等、様々な波長領域に設定することができる。このため、コロイド結晶を水系分散媒中に分散させ、キラキラした加飾性水系組成物とする技術が開発されている（例えば特許文献１〜３）。【０００３】
ところで、コロイド結晶として３つのタイプが良く知られている。
第一は荷電型コロイド結晶であり、表面電荷によって荷電したコロイド粒子の分散系（荷電コロイド系）において、粒子間に働く静電反発力により形成される。図１に示すように、静電反発力が小さいときは、コロイド粒子はブラウン運動により自由に動き回るために、ランダムな位置になる。ところが、静電反発力が強くなると粒子が他の粒子からできるだけ遠ざかろうとする結果、所定の格子間隔で並んだコロイド結晶を形成する。静電反発力は長距離におよぶため、粒子濃度の低い（すなわち、粒子間の距離の長い）ところで結晶が生成する。【０００４】
第二は粒子間に剛体球反発のみが働く剛体球系コロイド結晶である。限られた空間内に巨視的な球を多数詰め込むと、球は結晶様に規則配列するが、剛体球系コロイド結晶は、この現象に似ている。結晶化の支配パラメーターは分散液中の粒子体積分率φのみであり、図２に示すように、結晶化はφ＝0.49程度で生じる(Alder 転移と呼ばれる)。φ＞0.49 の高濃度条件では、粒子の配列がランダムであるより規則的なほうが粒子の可能な配置の数が多くなるため、無秩序状態より結晶状態のほうがエントロピーはむしろ大きくなる。したがって、剛体球系コロイド結晶は最密充填条件ではなく、粒子同士は接触していない状態で結晶構造が形成されている。【０００５】
第三はオパール型コロイド結晶であり、図２の一番右側に示すように、粒子同士接触し充填した結晶構造を有している。宝石のオパールは粒径のそろったシリカ（SiO2）微粒子が沈降して最密充填したコロイド結晶となったものであり、コロイド微粒子が最密充填結晶されたコロイド結晶は、一般にオパール型コロイド結晶と呼ばれる。このときの体積分率は、結晶構造により異なるが、例えば体心立方格子で0.68、面心立方格子では0.74程度である。【０００６】
前述した特許文献１〜３に記載された加飾性水系組成物は、上記３種のコロイド結晶のうち荷電型コロイド結晶を利用したものである。すなわち、荷電型コロイド結晶が水系分散媒中に形成されたものであり、可視光の干渉によりキラキラした構造色を有する液体となる。このため、化粧水等に応用することが提案されている。【０００７】
しかし、荷電型コロイド結晶は塩濃度が高くなると電気的な斥力が小さくなり、コロイド粒子を一定の距離に保つことが困難となる。例えば、コロイド粒子が希薄な場合には、塩濃度が数10μM以上で荷電型コロイド結晶は形成されなくなる。また、コロイド粒子の濃度が10%以上では、塩濃度が0.1mM程度以上で荷電型コロイド結晶は形成されなくなる。このため、塩濃度0.1ｍＭ以上で安定な荷電型コロイドを形成させることはできない。化粧水等の化粧品にはイオン性の添加物やpHのバッファーが含まれていたりするため、化粧品の加飾等に利用することは実用上困難となっていた。【０００８】
一方、剛体球系コロイド結晶は、粒子の体積分率が0.5以上という高濃度が必要となるため、これを化粧品の加飾等に利用することは困難である。また、オパール型コロイド結晶に至っては、粒子の体積分率が0.74以上という更なる高濃度が必要となるため、これを化粧品の加飾等に利用することは、さらに困難となる。【０００９】
剛体球系コロイド結晶やオパール型コロイド結晶を粉砕し、分散媒中で分散させて構造色を発揮させることも考えられるが、これらのコロイド結晶の微粉砕物を液中に安定に長期間分散させることは難しく、均一な発色はやはり困難であった。【００１０】
なお、本発明者らは、オパール型のコロイド結晶の製造方法として、粒子径のそろった２種類のコロイド粒子が分散するコロイド系に高分子を溶解させることにより、沈殿したコロイド粒子がオパール型コロイドの共晶となることを見出している（特許文献４）。この方法はコロイド粒子が沈殿して共晶構造が形成されるというものであり、オパール型コロイド結晶は分散媒に分散されてはおらず、オパール型コロイド結晶が水系溶媒に分散した状態である加飾性水系組成物とはならないものである。【００１１】
また、水系分散媒ではないが、分散媒としてエチルナフタレンを用い、２種類の架橋されたポリスチレン粒子と、１種類の線状のポリスチレン高分子の混合系において、格子定数の異なる複数種類のオパール型コロイド結晶がエチルナフタレン中に分散して共存するという現象が見出されている（非特許文献１）。
【先行技術文献】
【特許文献】
【００１２】
【特許文献１】特開平６−１００４３２号
【特許文献２】特許第３５３７１５６号公報
【特許文献３】特開平５−３２００２２号公報
【特許文献４】ＷＯ２０１６／０９３１２１
【非特許文献】
【００１３】
【非特許文献１】Anna Kozina,et.al. Soft Matter, 10, 9523-9533(2014)
【発明の概要】
【発明が解決しようとする課題】
【００１４】
本発明は、上記従来の実情に鑑みてなされたものであり、オパール型コロイド結晶が水系分散媒中に均一に安定に分散しており、光の干渉により構造色を呈する加飾性水系組成物及びその製造方法を提供することを解決すべき課題としている。
【課題を解決するための手段】
【００１５】
コロイド分散液中において分散媒に溶解可能な高分子が添加されていた場合、コロイド粒子どうしが近づくと、図３に示すように、溶解している高分子が入ることができない狭い領域(以下「枯渇領域（Depletion region）」という)ができる。このため、枯渇領域とそれ以外の領域との間では高分子の濃度差による浸透圧差が生じ、コロイド粒子どうしが接近し、接触して最密充填されたオパール型コロイド結晶が形成されることが知られている。本発明者らは、この現象を利用し、水系分散媒中にコロイド粒子が分散されているコロイド系に高分子を溶解させることにより、オパール型コロイド結晶が水系分散媒中に分散された加飾性水系組成物となることを見出し、本発明を完成するに至った。【００１６】
すなわち、本発明の加飾性水系組成物は、高分子が溶解している水系分散媒にオパール型コロイド結晶が分散されており、該オパール型コロイド結晶を形成しているコロイド粒子は該水系分散媒に分散可能であり平均粒径が１０ｎｍ以上１０００ｎｍ以下の範囲であって粒径の変動係数が２０％以内とされていることを特徴とする。【００１７】
本発明の加飾性水系組成物では、水系分散媒中（本明細書において「水系分散媒」とは水を５０重量％以上含む分散媒と定義される）に高分子が溶解しているため、オパール型コロイド結晶を構成しているコロイド粒子同士が近付いた近傍では、高分子が入り込めない枯渇領域が形成される。このため、枯渇領域とそれ以外の領域との間で浸透圧差が生じ、コロイド粒子どうしが引き合って接触し、オパール型コロイド結晶が形成される。この浸透圧差は電解質の濃度によってほとんど変化しないため、電解質濃度が0.1mMとなっても、結晶構造が壊れたりはしない。なお、溶解している高分子（以下「depletant」ということがある）は、必ずしも線状の高分子である必要はなく、枝分かれした高分子や、結晶を構成する微粒子と異なるサイズの微粒子でも良い。実施例では、代表的な例として、線状高分子を用いた場合を念頭に述べるが、線状高分子に限定されるものではない。【００１８】
また、オパール型コロイド結晶を構成するコロイド粒子は、粒径の変動係数が２０％以内とされているため、欠陥の少ない規則正しいコロイド結晶構造をとることができる。ここで、粒径の変動係数とは粒子径の標準偏差×１００／平均粒子径の値をいう。【００１９】
さらに、コロイド粒子の平均粒径が１０ｎｍ以上１０００ｎｍ以下の範囲とされているため、紫外線や可視光線や赤外線等様々な波長の電磁波を回析できる。このため、加飾性を有する組成物とすることができる。【００２０】
したがって、本発明の加飾性水系組成物は、水系分散媒中に均一に安定にオパール型コロイド結晶が分散しており、光の干渉により構造色を呈することとなる。【００２１】
オパール型コロイド結晶粒子を構成するコロイド粒子の比重は水系分散媒の比重の０．９倍〜１．１倍の範囲にあることが好ましい。こうであれば、コロイド粒子の比重が水系分散媒の比重と近いため、オパール型コロイド結晶粒子が沈降し難く、安定に分散することができる。水系分散媒の比重をオパール型コロイド結晶を構成するコロイド粒子の比重に近づけるために、水系分散媒に砂糖等の溶質を添加してもよい。一方、粒子の密度が大きい場合でも沈降を利用した加飾が考えられる。【００２２】
また、本発明の加飾性水系組成物の水系分散媒に溶解させる高分子として限定はないが、ビニル系の高分子（例えばアクリル酸系ポリマー、メタクリル酸系ポリマー等）の他、水溶性の多糖類（例えば、カルボキシメチルセルロース、ヒアルロン酸、アルギン酸等）を好適に用いることができる。また、コロイド粒子間に枯渇領域ができやすいという観点から、平均分子量（ここで平均分子量とは数平均分子量のことをいう。以下同様）が１万以上であることが好ましく、さらに好ましいのは平均分子量が１０万以上である。【００２３】
また、本発明の加飾性水系組成物の分散媒に分散されているオパール型コロイド結晶を形成するコロイド粒子は、架橋された高分子からなるコロイド粒子である。コロイド粒子がこのような高分子であれば、架橋された網目構造の中を分散媒が自由に通り抜けることができるため、コロイド粒子の見かけの比重が分散媒に極めて近くなる。このため、コロイド粒子からなるオパール型コロイド結晶の見かけ比重も分散媒と極めて近くなり、オパール型コロイド結晶が沈殿せずに安定に分散媒中に分散されることとなる。また、溶媒とコロイド粒子との屈折率も近くなるので、分散液の透明感が上がる。
また、架橋された高分子として限定はないが、例えばアクリルアミド、水溶性のアクリルアミド誘導体（例えばメチロールアクリルアミド、ジメチルアクリルアミド等）、アクリル酸、水溶性のアクリル酸誘導体（例えばアクリル酸ヒドロキシエチル等）等を構成単位とする高分子が挙げられる。さらには、多糖類やその誘導体を用いることもできる。
また、架橋された高分子は、架橋された網目構造の中を水系分散媒が自由に通り抜け易いという観点から、親水性に優れていることが好ましい。【００２４】
本発明の加飾性水系組成物は、分散されているオパール型コロイド結晶によって可視光の干渉によりキラキラとした美しい構造色を呈することから、化粧水や乳液などの化粧品に利用することができる。【００２５】
また、本発明の加飾性水系組成物を温度、pH等のセンシング材料として用いることができる。溶媒の温度やpHによって粒径が変化するコロイド粒子を用いると、それらが形成するコロイド微結晶の回折波長が温度やpHに応じて変化するため、目視や分光的にセンシング可能である。【００２６】
また、本発明の加飾性水系組成物は、固化剤によって固化した加飾性固化体とすることもできる。こうすることにより、コロイド結晶粒子が固定化され、機械的強度が飛躍的に高くなる。このため、ハンドリングが極めて容易となる。また、この固化体に圧力をかけた場合にコロイド結晶の格子間隔が変化することから、その反射スペクトルの変化を測定することにより、圧力センサー等に用いることができる。【００２７】
本発明の加飾性水系組成物は、水系分散媒と、該水系分散媒に溶解可能な高分子と、平均粒径が１０ｎｍ以上１０００ｎｍ以下の範囲であって粒径の変動係数が２０％以内のコロイド粒子と、を混合することによってオパール型コロイド結晶からなる粒子の分散液とすることにより製造することができる。
【図面の簡単な説明】
【００２８】
【図１】荷電型コロイド結晶の形成を示す模式図である。
【図２】コロイド系の相転移を示す模式図である。
【図３】コロイド系への高分子の溶解による枯渇効果（Depletion effect）を示す模式図である。
【図４】本発明の加飾性水系組成物の模式図である。
【図５】架橋された高分子からなるコロイド粒子の模式図である。
【図６】加飾性水系組成物の製造方法を示す工程図である。
【図７】実施例１で調製した加飾性水系組成物の写真である。
【図８】実施例１で調製した加飾性水系組成物について測定セルの底からの高さを変えて反射スペクトルを測定した結果を示すグラフである。
【図９】比較例２で調製した加飾性水系組成物について測定セルの底からの高さを変えて反射スペクトルを測定した結果を示すグラフである。
【図１０】合成例１〜合成例４で調製したマイクロゲルを水−エタノール系溶液に各種温度において分散させたときの分散状態を示す写真である。
【図１１】合成例４で調製したマイクロゲルの反射スペクトルの測定結果を示すグラフである。
【図１２】実施例９の加飾性水系組成物の写真である。
【図１３】実施例１１〜１３の加飾性水系組成物の写真である。
【図１４】加飾性水系組成物に溶解した高分子の濃度と格子間距離との関係を示すグラフである。
【発明を実施するための形態】
【００２９】
以下、本発明を具体化した実施形態を図面を参照しつつ説明する。
実施形態の加飾性水系組成物の模式図を図４に示す。この加飾性水系組成物は、水や水−エタノール（重量比で水50％以上）等の水系分散媒１中に平均分子量が１０万以上の高分子２が溶解しており、さらに、オパール型コロイド結晶３が分散している。オパール型コロイド結晶３はコロイド粒子４が最密充填された構造とされている。コロイド粒子４の平均粒径が１０ｎｍ以上１０００ｎｍ以下の範囲であって粒径の変動係数が２０％以内とされている。
【００３０】
この加飾性水系組成物では、水系分散媒１中に平均分子量が１０万以上の高分子２が溶解しているため、オパール型コロイド結晶３を構成しているコロイド粒子４同士が近付いた近傍では図３に示すように、高分子（depletant）の枯渇領域（depletion region）が形成される。このため、枯渇領域とそれ以外の領域との間で浸透圧差（Osmotic pressure difference）が生じ、コロイド粒子４どうしが引き合って接触し、オパール型コロイド結晶３が形成される。高分子の平均分子量は、２０万以上であることが好ましく、さらに好ましくは３０万以上、さらにより好ましくは５０万以上である。浸透圧差は電解質の濃度によってほとんど変化しないため、溶媒の電解質濃度が0.1mMとなっても、オパール型コロイド結晶の構造が壊れることはない。
【００３１】
また、オパール型コロイド結晶３を構成するコロイド粒子４は、粒径の変動係数が２０％以内とされているため、欠陥の少ない規則正しいコロイド結晶構造をとることができる。さらに、コロイド粒子４の平均粒径が１０ｎｍ以上１０００ｎｍ以下の範囲とされているため、紫外線や可視光線や赤外線等様々な波長の電磁波を回析できる。このため、加飾性を有する組成物とすることができる。
【００３２】
したがって、本発明の加飾性水系組成物は、オパール型コロイド結晶３によって光の干渉が起こり、キラキラとした構造色を呈することとなる。
【００３３】
オパール型コロイド結晶を構成するコロイド粒子の粒径の変動係数は２０％以内とされていることを要し、好ましくは１５％未満、さらに好ましくは１０％未満、さらにより好ましくは５％未満である。
【００３４】
また、オパール型コロイド結晶粒子を構成するコロイド粒子の比重は水系分散媒の比重の０．９倍〜１．１倍の範囲にあることが好ましい。こうであれば、コロイド粒子の比重が水系分散媒の比重と近いため、オパール型コロイド結晶粒子が沈降し難く、安定に分散することができるからである。さらに好ましいのは０．９９倍〜１．０１倍の範囲であり、最も好ましいのは０．９９５倍〜１．００５倍の範囲である。
【００３５】
また、加飾性水系組成物の水系分散媒に溶解している高分子は、水系分散媒に溶解するものであれば用いることができる。高分子の平均分子量は１万以上であることが好ましい。こうであれば、コロイド粒子どうしが近づいたときにできる隙間に高分子が入り込めない領域（すなわち枯渇領域）が大きくなるため、浸透圧差によって粒子どうしが接近し、オパール型コロイド結晶が確実に形成されることとなる。さらに好ましいのは平均分子量が１０万以上の高分子である。また、好ましい高分子の特性としては、水系分散媒中に分散されているコロイド粒子に吸着し難い性質を有する高分子である。コロイド粒子に吸着し易い高分子である場合、高分子が凝集剤として働き、コロイド粒子が凝集して沈澱するおそれがあるからである。
【００３６】
本発明において、コロイド粒子間に枯渇引力を発現させるために添加される水溶性の高分子(Depletant)としては、水溶性のイオン性高分子や水溶性の非イオン性高分子を用いることができる。水溶性の非イオン性高分子としては、例えば、ポリエチレングリコール、ポリプロピレングリコール、ポリビニルアルコール、ポリエーテル、ポリビニルピロリドン等が挙げられる。また、水溶性イオン性高分子としては、ポリビニルピリジン、ポリビニルベンジルアンモニウム、ポリペプチド等のカチオン性高分子や、ポリアクリル酸、ポリアクリルアミド、ポリＮ−イソプロピルアクリルアミド、ポリペプチドなどの生体高分子、ヒアルロン酸，コンドロイチン硫酸やアルギン酸など多糖類等の天然高分子等のアニオン性高分子が挙げられる。これら高分子の選択にあたっては、コロイド粒子の表面電荷と反対の符号の電荷を有する高分子は、コロイド粒子に吸着して荷電コロイドを形成してしまうため、好ましくない。ただし、コロイド粒子の表面電荷と反対の符号の電荷を有する高分子であっても、塩濃度を高くすれば、電気二重層が極めて薄くなり、コロイド粒子どうしが接近できるようになり、高分子の濃度差による浸透圧の差が生じて枯渇引力が発生し、オパール型コロイド結晶となるため、利用可能となる。さらには、この現象を積極的に利用し、コロイド中の塩濃度を適宜調節して電気二重層の厚さをコントロールすれば、コロイド粒子どうしの引力を制御でき、ひいてはオパール型コロイド結晶の成長速度やコロイド結晶の光に対する半値幅等を制御することができる。塩濃度を制御する方法としては、高分子中のイオン性基（カルボン酸塩やアミノ基等）の存在割合を制御したり、塩を添加したりすること等が挙げられる。また、線状の高分子に限らず、枯渇効果引力効果を発揮するものであれば、様々な枝分かれ状の高分子や、高分子の会合体、ミセル、球状粒子も利用できる。
【００３７】
また、オパール型コロイド結晶を形成するコロイド粒子は、親水性の高分子からなる粒子であることが好ましい。こうであれば、水系分散媒中でオパール型コロイド結晶粒子を安定に分散させることが容易となる。このようなコロイド粒子を構成する高分子として、例えばポリＮ−イソプロピルアクリルアミド、ポリエチレングリコール、ポリプロピレングリコール、ポリビニルアルコール、ポリエーテル、ポリビニルピロリドン等が挙げられる。また、コロイド粒子として、これらの高分子の混合物や共重合体を用いることもできる。
【００３８】
また、水溶性イオン性高分子としては、ポリビニルピリジン、ポリビニルベンジルアンモニウム、ポリペプチド等のカチオン性高分子や、ポリアクリル酸、ポリアクリルアミド、ポリペプチド、ヒアルロン酸，コンドロイチン硫酸やアルギン酸など多糖類等の天然高分子等のアニオン性高分子等が挙げられる。
さらに好ましいのは、図５に示すように、架橋された高分子からなる親水性のコロイド粒子１０である。このコロイド粒子１０は高分子１１が架橋剤で架橋された構造とされており、架橋された網目構造の中を分散媒が自由に通り抜けることができる。このため、コロイド粒子１０の見かけの比重が分散媒に極めて近くなり、コロイド粒子１０からなるオパール型コロイド結晶の見かけ比重も分散媒と極めて近くなり、オパール型コロイド結晶が沈殿せずに安定に分散媒中に分散されることとなる。このようなゲルを構成する高分子として、上記の水溶性高分子が望ましい。
一方、スチレン等の疎水性粒子であっても、表面に解離基が導入されれば、安定に分散媒に分散可能となるため、用いることができる。このような高分子としてはスチレンスルホン酸の共重合により親水化されたポリスチレン等が挙げられる。
【００３９】
また、本発明の加飾性水系組成物は、固化剤によって固化した加飾性固化体とすることもできる。こうすることにより、機械的強度を飛躍的に高めることができ、ハンドリングが極めて容易となる。また、この固化体に圧力をかけた場合にコロイド結晶の格子間隔が変化することから、その反射スペクトルの変化を測定することにより、圧力センサー等に用いることができる。
【００４０】
固化剤としては、例えば、ゲルモノマー、架橋剤及び光重合開始剤を含む溶液等が挙げられる。ゲルモノマーとしては、アクリルアミド及びその誘導体などのビニル系モノマー、架橋剤としては、N,N’-メチレンビスアクリルアミド、また光重合開始剤としては、2、2‘-アゾビス[2-メチル-N-[2-ヒドロキシエチル]-プロピオンアミド]等が挙げられる。この他、アジド系感光基をポリビニルアルコールにペンダントした水溶性の感光性樹脂等も用いることができる。また、樹脂モノマー中でコロイド結晶を形成させた後に、固化してもよい。
【００４１】
本発明の加飾性水系組成物は、図６に示す工程に従って製造することができる。
【００４２】
（マイクロゲル調製工程Ｓ１）
まず、マイクロゲル調製工程Ｓ１として、図５に示す、架橋された高分子からなる親水性のコロイド粒子１０を調製する。すなわち、高分子の原料となるモノマーと、架橋剤と、界面活性剤と、重合開始剤とを精製水中に分散・混合し、加温することにより乳化重合を行う。これにより、図５に示す架橋された高分子からなるマイクロゲルが分散媒に分散した液にとなる。
【００４３】
（透析工程Ｓ２）
さらに、こうして得られたマイクロゲル分散液を水に対して透析し、界面活性剤や重合開始剤を除去する（透析工程Ｓ２）。
【００４４】
（コロイド結晶化工程Ｓ３）
透析によって精製されたマイクロゲル分散液に高分子水溶液を添加し、撹拌する。これにより、ただちに試料全体が一様に構造色を示すオパール型コロイド結晶が分散された加飾性水系組成物となる。
【実施例】
【００４５】
以下、本発明をさらに具体化した実施例について比較例と比較しつつ説明する。
（実施例１）
・マイクロゲルの調製
モノマーとしてN-イソプロピルアクリルアミド(NIPAM、和光純薬工業)、架橋剤としてN,N’-メチレンビスアクリルアミド(BIS、和光純薬工業)、界面活性剤としてドデシル硫酸ナトリウム(SDS和光純薬工業)、ラジカル重合開始剤としてペルオキソ二硫酸カリウム(KPS、関東化学)を用いた。NIPAM（3.93g）を175 mLのMilli-Q純粋装置で製造した純水（以下「純水」という）に溶解し、BIS（0.075g）を10mLの純粋に溶解し、SDS（0.075g）を60mlの純粋に溶解した。これら３種の溶液を混合した後、500mL四つ口丸底フラスコに移し、Arを流通させながら、70℃850 rpmで１時間撹拌した。また、別途にKPS（0.15g）を5mLの純水に溶解して70℃に保っておいた溶液を、上記四つ口丸底フラスコに追加投入し、Ar流通下、70℃、850 rpmでさらに４時間撹拌して乳化重合反応を行い、ポリイソプロピルアクリルアミド（PNIPAM）がN,N’-メチレンビスアクリルアミド(BIS)によって架橋されたマイクロゲルの分散液を得た。【００４６】
・加飾性水系組成物の調製
上記のようにして得られたマイクロゲル分散液を純水で透析して精製し、およそ２重量％に希釈した。この試料にポリアクリルアミド（PAAm,平均分子量40万）の水溶液を２重量％となるように添加したところ、ただちに試料全体が一様に構造色を示した（図７右）。PAAm濃度=0.２重量の場合にもただちに試料全体が一様に構造色を示したが、時間の経過とともに試料を入れた容器の底部に沈澱し、沈殿物に構造色が観察された（図７左）。【００４７】
（比較例１）
比較例１では、上記のマイクロゲル分散液にPAAmを添加しなかった。それ以外については実施例１と同様であり、詳細な説明を省略する。【００４８】
（比較例２）
比較例２では、比較例１のマイクロゲル分散液中のマイクロゲルを遠心分離によって強制的に沈殿させ、マイクロゲル濃度を４０wt％とした。【００４９】
＜評  価＞
実施例１の加飾性水系組成物について、ファイバー分光装置により反射スペクトルを測定した。PAAm濃度=２重量％の試料について、測定セルにおける底からの高さ（h）を変えて計測した。その結果、図８に示すように、反射スペクトルは底からの高さによらずほぼ同じ形状であり、ピーク位置においてBragg式より求めた粒子中心間距離は約250nmであった。この値はマイクロゲルどうしがが接触して、微小なオパール型コロイド結晶が形成されていることを示しており、枯渇引力による結晶化を示唆している（図３参照）。【００５０】
これに対して、マイクロゲルに高分子（PAAm）を加えなかった比較例１では、
試料全体が構造色を示すことは無かった。このため、遠心分離機によってマイクロゲルを強制的に沈殿させ、マイクロゲル濃度を４０重量％程度以上とした比較例２では、構造色が観察された。比較例２の反射スペクトルを図９に示す。このとき、遠心容器セルの下部（マイクロゲルが濃縮されて高濃度となった領域）にのみ、構造色が発現した。また、測定セルの底からの高さ（h）によって反射ピーク波長が変化し、Bragg式より求めた粒子中心間距離は290 nm〜310 nmの範囲で変化した。以上の結果から、比較例２ではマイクロゲル粒子どうしに剛体球反発のみが働く剛体球系コロイド結晶が形成され、マイクロゲルどうしは接触していないことが分かった。【００５１】
（実施例２及び実施例３）
実施例２及び実施例３では、分散媒となる純水に塩化ナトリウムNaClを所定の濃度（実施例２では0.1mM、実施例３では0.01mM）となるように添加した。その他の条件については実施例１（ポリアクリルアミドの濃度は２重量％）と同様であり、詳細な説明を省略する。【００５２】
（実施例４）
実施例４では、分散媒となる純水に塩酸HClを0.01mMの濃度となるように添加した。その他の条件については実施例１（ポリアクリルアミドの濃度は２重量％）と同様であり、詳細な説明を省略する。【００５３】
（実施例５）
実施例５では、分散媒となる純水に水酸化ナトリウムNaOHを0.01mMの濃度となるように添加した。その他の条件については実施例１（ポリアクリルアミドの濃度は２重量％）と同様であり、詳細な説明を省略する。【００５４】
＜評  価＞
上記のようにして調製した実施例２〜５の加飾性水系組成物は、実施例１の場合と同様、PAAmの添加後、ただちに試料全体が一様に実施例１と同様の構造色を示した。また、反射スペクトルの測定結果は実施例１の場合と測定誤差範囲内で一致した。以上のことから、塩濃度が0.1ｍMの水溶液であっても、安定にオパール型コロイド結晶が分散しており、構造色を呈することが分かった。したがって、実施例１〜５の加飾性水系組成物は、イオン性の添加物やｐＨのバッファーが含まれていたりする化粧水等にも十分に利用できる。【００５５】
（実施例６）
実施例６では、実施例１の加飾性水系組成物を透析によって精製した後、凍結乾燥により粉末とした。この粉末を、２重量％PAAm水溶液に添加したところ、ゲル濃度が２重量％以上の場合において、構造色が観察され、オパール型コロイド結晶の分散液となることが分かった。【００５６】
（実施例７）
実施例１と同様にして調製した精製PNIPAゲル（3.56重量％）水溶液250μLに、ポリアクリル酸（PAA,平均分子量100万）の水溶液(PAA濃度=5重量％になるように調製)を25mg添加したところ、ただちに試料全体が一様な構造色を示し、オパール型コロイド結晶の分散液となることが分かった。【００５７】
（実施例８）
実施例１と同様にして調製した精製PNIPAMマイクロゲル（3.56重量％）200μLに、ポリアクリル酸ナトリウム塩（NaPAA,PAAの平均分子量100万, 中和度50%）の水溶液(NaPAA濃度=5重量％になるように調製)を、それぞれ5〜30mg添加したところ、試料全体が一様に構造色を示し、オパール型コロイド結晶の分散液となることが分かった。【００５８】
（比較例３及び比較例４）
いっぽう、実施例１と同様にして調製した精製PNIPAMマイクロゲル（3.56重量％）250μLに、比較例３では平均分子量2.5万、比較例４では分子量が5,000のNaPAA（中和度50%）水溶液(5重量％)を25 mg添加したところ、構造色は観察できず、オパール型コロイド結晶の分散液とはならないことが分かった。この原因としては、NaPAAの分子量が小さいため、PNIPAMマイクロゲルどうしが近付いた隙間にNaPAA分子が入り込むことができることから、枯渇領域ができずに浸透圧差が生じなかったためと考えられる。【００５９】
＜共重合マイクロゲル分散液の調製＞
マイクロゲル分散液として、以下に示す合成例１〜４のNIPAM−AAm共重合ゲル分散液を合成した。【００６０】
（合成例１）
モノマーとしてNIPAMを85mol%、アクリルアミドを10mol%、BISを 5mol%用い、SDSを1.5wt％、KPSを0.6wt％の割合で添加し、他の条件は実施例１と同様にしてNIPAM−AAm共重合体マイクロゲル分散液を調整した。【００６１】
（合成例２）
モノマーとしてNIPAMを75mol%、アクリルアミドを20mol%、BISを 5mol%用い、SDSを3.0wt％、KPSを0.6wt％の割合で添加し、他の条件は実施例１と同様にしてNIPAM−AAm共重合体マイクロゲル分散液を調整した。【００６２】
（合成例３）
モノマーとしてNIPAMを85mol%、アクリルアミドを10mol%、BISを 5mol%用い、SDSを1.0wt％、KPSを0.6wt％の割合で添加し、他の条件は実施例１と同様にしてNIPAM−AAm共重合体マイクロゲル分散液を調整した。【００６３】
（合成例４）
モノマーとしてNIPAMを75mol%、アクリルアミドを20mol%、BISを 5mol%用い、SDSを2.0wt％、KPSを0.6wt％の割合で添加し、他の条件は実施例１と同様にしてNIPAM−AAm共重合体マイクロゲル分散液を調整した。【００６４】
以上のようにして得られた合成例１〜４のNIPAM−AAm共重合体マイクロゲル分散液について、その粒子径を動的光散乱法によって拡散係数を測定し、その値をアインシュタイン-ストークスの式に入れて求めた。結果を表１に示す。【００６５】
【表１】
2019160132.tif 000003
【００６６】
＜マイクロゲルの水系溶媒中での分散試験及び反射スペクトルの測定＞
合成例１〜合成例４で調製したマイクロゲル分散液を凍結乾燥して粉末とし、濃度がそれぞれ0,10,20,30,40,および50 wt％のエタノール水溶液中に２重量％となるようにしてマイクロゲルを分散させた。その結果、図１０に示すように、全ての分散液で、２０℃〜５０℃の範囲において、マイクロゲルは凝集することなく分散し、オパール型コロイド結晶の干渉による発色が観察された。また、合成例４の分散液の反射スペクトルを温度を変えて測定したところ、図１１に示すように、少なくとも５０℃まで反射ピークが観察され、また外観も発色が維持された。【００６７】
（実施例９）
実施例９では、合成例１及び合成例２のマイクロゲル分散液を凍結乾燥して粉末とし、２重量％となるように水に分散させた分散液に、室温下、PAAを10mmol/L又は20mmol/Lとなるように添加した。その結果、図１２に示すように、オパール型コロイド結晶の生成に伴う干渉色が認められた。なおエタノール濃度30 wt％以上では、マイクロゲルの収縮のため、結晶部分の体積が減少して上澄みが観察された。このように、エタノールを添加しても発色を維持することができた。エタノール濃度が60wt％以上のものでは、PAAmが溶けなかった。温度耐性については50℃に耐えるマイクロゲルを合成することに成功した。最終的に54℃でサンプルが白濁した。エタノールについても50wt％エタノールに耐えることはできなかったが30 wt％まで耐性は向上した。エタノール30 wt％のサンプルのみ沈降が激しかった。60 wt％〜100 wt％エタノールに対してマイクロゲルは分散したが、高分子として添加したPAAmはエタノールに対して貧溶媒であり、溶解しなかった。【００６８】
（実施例１０）
実施例１０の加飾性水系組成物は、以下の操作によって調製した。
まず、合成例３で調製したマイクロゲル分散液を凍結乾燥して粉末とし、マイクロゲル濃度が２重量％となるように、濃度が0,10,20,30,40,および50wt％のエタノール水溶液に分散させた。この分散液にヒドロキシエチルセルロース（分子量50万、商品名SE550(株式会社ダイセル製)）を濃度=0.5wt%となるように添加した。【００６９】
（実施例１１〜１３）
実施例１１の加飾性水系組成物では、実施例１０の場合とは分子量の異なるヒドロキシエチルセルロースを用いた（実施例１１では分子量102万、商品名SE600(株式会社ダイセル製)、実施例１２では分子量148万、商品名SE850(株式会社ダイセル製)）を用い、実施例１３では分子量156万、商品名SE900(株式会社ダイセル製)）。その他については実施例１０の場合と同様にして調製した。その結果、図１３に示すように、オパール型コロイド結晶の生成に伴う干渉色が明確に認められた。【００７０】
（実施例１４）
実施例１と同様にして調製した精製PNIPAMゲル(直径193 nm、 3.56重量％) 500μLに、ポリエチレングリコール（平均分子量50万）の20重量％溶液を0.05g添加したところ、試料全体が一様な構造色を示し、水溶性の高分子としてポリエチレングリコールを用いても、オパール型コロイド結晶の分散液を調製できることが分かった。【００７１】
＜加飾性水系組成物に溶解した高分子の濃度と格子間距離との関係＞
加飾性水系組成物に溶解した高分子の濃度と格子間距離との関係を調べるため、以下の実験を行った。
まず、実施例１の方法で作成したNIPAMマイクロゲルの水分散液を用意し、分子量4０万のPAAm（または分子量100万のPEG）を添加し、Bragg回析波長の測定から格子間距離を求めた。一方、マイクロゲルの大きさが一定とした場合の粒子間距離を計算で求めた。結果を図１４に示す。この図から、PAAm（又はPEG）の濃度が高くなるにつれて、格子間距離が小さくなることが分かった。【００７２】
＜オパール型コロイド結晶の分散液の固化＞
上述した各実施例のオパール型コロイド結晶の分散液を、公知の方法（特開２００６−１８２８３３：ゲル固定化コロイド結晶）により固定化することができる。以下に、その具体例を示す。【００７３】
各実施例のオパール型コロイド結晶の分散液に、下記薬剤を添加し溶解させる。
ゲルモノマー：N, N’-ジメチロールアクリルアミド(N-MAM)
0.67ｍｏｌ／L
架橋剤：メチレンビスアクリルアミド(BIS)  10mｍｏｌ／L
光重合開始剤：2,2’-アゾビス[2-メチル-N-[2-ヒドロキシエチル]-プロピオン
アミド  4mg／mL
ドデシル硫酸ナトリウム：10μｍｏｌ／L【００７４】
そして、上記の組成の分散液に紫外線を照射することによりゲルモノマーを重合させ、オパール型コロイド結晶の分散液の固化体を得る。【００７５】
この発明は上記発明の実施の態様及び実施例の説明に何ら限定されるものではない。特許請求の範囲を逸脱せず、当業者が容易に想到できる範囲で種々の変形態様もこの発明に含まれる。
【産業上の利用可能性】
【００７６】
本発明の加飾性水系組成物は、オパール型のコロイド結晶が水系分散媒中に分散しておりBragg回析によってキラキラとした美観に優れた構造色を示す。また、その構造色は塩濃度が0.1mM程度では変化ないため、化粧水等の化粧品に好適に用いることができる。
【符号の説明】
【００７７】
１…水系分散媒，２…高分子，３…オパール型コロイド結晶、４，１０…コロイド粒子、１１…高分子、１２…架橋剤、１３…架橋点、Ｓ１…マイクロゲル調製工程、Ｓ２…透析工程、Ｓ３…コロイド結晶化工程
【図１】
2019160132.tif 000004
【図２】
2019160132.tif 000005
【図３】
2019160132.tif 000006
【図４】
2019160132.tif 000007
【図５】
2019160132.tif 000008
【図６】
2019160132.tif 000009
【図７】
2019160132.tif 000010
【図８】
2019160132.tif 000011
【図９】
2019160132.tif 000012
【図１０】
2019160132.tif 000013
【図１１】
2019160132.tif 000014
【図１２】
2019160132.tif 000015
【図１３】
2019160132.tif 000016
【図１４】
2019160132.tif 000017
【国際調査報告】
2019160132.tif 000018
2019160132.tif 000019
2019160132.tif 000020
2019160132.tif 000021